СПОСОБ МЕТАЛЛИЗАЦИИ И УСТРОЙСТВО ДЛЯ ЕГО ОСУЩЕСТВЛЕНИЯ

1. Устройство для металлизации, включающее:
среду практически с полным отсутствием кислорода;
электролитическую ванну, находящуюся внутри данной среды;
электропроводящую подложку с погруженной в ванну поверхностью;
совокупность элементов, каждый из которых обладает электрической проводимостью и отличается по составу от других элементов, при этом поверхности каждого из элементов погружены в ванну; и
источник питания, подключенный к подложке и совокупности элементов, источник питания, служащий для создания плотности тока на каждом элементе и положке, таким образом, что обеспечивается покрытие подложки материалом из каждого из совокупности элементов, погруженных в ванну, пропорционально созданным на них плотностям тока.
2. Устройство по п.1, отличающееся тем, что как минимум один из совокупности элементов содержит как минимум один атомный элемент, металл, неметаллический материал и сплав.
3. Устройство по п.1, отличающееся тем, что элемент выбран из группы атомных элементов, состоящей из кремния (Si), ниобия (Nb), бора (В), и тантала (Та).
4. Устройство по п.1, отличающееся тем, что совокупность элементов состоит из двух элементов, включающих первый элемент из бора и второй элемент из ниобия, при этом плотности тока, созданные на первом и втором элементах, обеспечивают нанесение покрытия из сплава борида ниобия на подложку.
5. Устройство по п.1, отличающееся тем, что подложка выполнена из стали.
6. Устройство по п.1, отличающееся тем, что электролитическая ванна содержит соль фтористоводородной кислоты.
7. Устройство по п.6, отличающееся тем, что соль фтористоводородной кислоты выбрана из группы, состоящей из фторидов лития, натрия, калия, рубидия и цезия.
8. Устройство по п.1 отличающееся тем, что среда включает в себя как минимум одну из инертных сред и вакуум.
9. Устройство по п.1, отличающееся тем, что источник питания подключен к подложке и совокупности элементов посредством электрической цепи, при этом совокупность элементов служит анодом, а подложка катодом.
10. Способ металлизации, включающий:
создание среды практически с полным отсутствием кислорода при наличии электролитической ванной внутри данной среды;
погружение электропроводящей подложки в ванну;
погружение совокупности электропроводящих элементов в ванну, при этом каждый элемент отличается по составу от других элементов;
создание плотности тока на каждом элементе из совокупности и
использование плотностей тока, достаточных для покрытия подложки материалом от каждого элемента из совокупности внутри ванны, пропорционально плотностям тока, созданным на каждом элементе из совокупности.
11. Способ по п.10, дополнительно включающий выбор каждого элемента из совокупности как минимум из одного атомного элемента, металла, неметаллического материала и сплава.
12. Способ по п.10, отличающийся тем, что создание плотности тока включает установление каждого элемента из совокупности в качестве анода и подложки в качестве катода внутри электролитической ванны, при этом электролитическая ванна содержит расплавленную соль фтористоводородной кислоты.
13. Способ по п.12, отличающийся тем, что катод состоит как минимум из одной металлической лопатки, имеющей вид турбинной лопатки, и одиночной лопатки, при этом совокупность электропроводящих элементов, образующих анод, включает в себя первый анод, содержащий ниобий, и второй анод, содержащий бор, способ служит для покрытия металлических лопаток сплавом ниобия и бора.
14. Способ по п.12, отличающийся тем, что совокупность элементов состоит из двух элементов, включающих первый элемент из бора и второй элемент из ниобия, при этом создание плотности тока включает создание плотности тока для каждого из элементов, первого и второго, для нанесения покрытия из сплава борида ниобия на подложку.
15. Способ по п.14, отличающийся тем, что плотность тока, созданная на первом элементе из бора, как правило, равна плотности тока, созданной на втором элементе из ниобия, для формирования покрытия из сплава NbB.
2
16. Способ по п.14, отличающийся тем, что плотность тока, созданная на первом элементе из бора, удвоена по сравнению с плотностью тока, созданной на втором элементе из ниобия, для формирования покрытия из сплава NbB.
17. Способ по п.10, включающий, дополнительно включающий этап нагревания электролитической ванны и контроль ее температуры на этапе создания плотности тока.